(57)【要約】【課題】  従来技術の難点を解消し、半導体製造の微細なパターン形成に用いられ、従来品を上回る高感度なポジ型感光性樹脂、その製造方法及び当該ポジ型感光性樹脂を含むレジスト組成物を提供する。【解決手段】  本発明のポジ型感光性樹脂は、エチレン性二重結合を有する２種以上の重合性化合物を重合させることにより得られる共重合体であって、酸によって切断される結合を含む３価以上の多価チオールの存在下に重合して得られ、該多価チオールに由来すると共に、酸によって切断される結合を含む構造を有してなることを特徴とし、その製造方法は、エチレン性二重結合を有する２種以上の重合性化合物を、一般式（２）【化１８】2008037880.tif 000021で表される多価チオールの存在下で重合させることを特徴する。【選択図】なし【特許請求の範囲】
【請求項１】
エチレン性二重結合を有する２種以上の重合性化合物を重合させることにより得られる共重合体であって、酸によって切断される結合を含む３価以上の多価チオールの存在下に重合して得られ、該多価チオールに由来すると共に、酸によって切断される結合を含む構造を有してなることを特徴とするポジ型感光性樹脂。
【請求項２】
多価チオールに由来すると共に、酸によって切断される結合を含む構造が、少なくともアセタール構造を含む３価以上の多価チオールに由来する構造である請求項１に記載のポジ型感光性樹脂。
【請求項３】
アセタール構造を有する３価以上の多価チオールに由来する構造が、一般式（１）
【化１】
2008037880.tif 000018
（式中、Ｒ１は 単結合、又は、炭素数１〜１６の直鎖又は分岐の炭化水素、脂環式炭化水素又は置換基を有していてもよい芳香族炭化水素を示し、その構造中に１以上の置換基、或いは、硫黄、窒素、酸素、珪素、ハロゲン原子等の原子を含んでいてもよく、
Ｒ２は互いに独立に、同一又は異なってもよく、炭素数１〜１６の直鎖又は分岐の炭化水素、脂環式炭化水素又は置換基を有していても良い芳香族炭化水素を示し、その構造中に１以上の置換基、或いは、硫黄、窒素、酸素、珪素、ハロゲン原子等の原子を含んでいてもよく、
Ｚは互いに独立に、同一又は異なってもよく、酸素原子又は硫黄原子を示す。）
で表されるものである請求項２に記載のポジ型感光性樹脂。
【請求項４】
少なくともフェノール性水酸基を有する繰り返し単位を含む共重合体である請求項１〜３のいずれかに記載のポジ型感光性樹脂。
【請求項５】
少なくともフェノール性水酸基がアセタール化された繰り返し単位を含む共重合体である請求項１〜４のいずれかに記載のポジ型感光性樹脂。
【請求項６】
少なくとも脂環式骨格を有する（メタ）アクリレート誘導体に由来する繰り返し単位を含む共重合体である請求項１〜３のいずれかに記載のポジ型感光性樹脂。
【請求項７】
少なくともラクトン骨格を有する（メタ）アクリレート誘導体に由来する繰り返し単位を含む共重合体である請求項１〜３のいずれかに記載のポジ型感光性樹脂。
【請求項８】
エチレン性二重結合を有する２種以上の重合性化合物を、一般式（２）
【化２】
2008037880.tif 000019
（式中、Ｒ１は 単結合、又は、炭素数１〜１６の直鎖又は分岐の炭化水素、脂環式炭化水素又は置換基を有していてもよい芳香族炭化水素を示し、その構造中に１以上の置換基、或いは、硫黄、窒素、酸素、珪素、ハロゲン原子等の原子を含んでいてもよく、
Ｒ２は互いに独立に、同一又は異なってもよく、炭素数１〜１６の直鎖又は分岐の炭化水素、脂環式炭化水素又は置換基を有していても良い芳香族炭化水素を示し、その構造中に１以上の置換基、或いは、硫黄、窒素、酸素、珪素、ハロゲン原子等の原子を含んでいてもよく、
Ｚは互いに独立に、同一又は異なってもよく、酸素原子又は硫黄原子を示す。）
で表される多価チオールの存在下で重合させることを特徴とするポジ型感光性樹脂の製造方法。
【請求項９】
少なくとも、請求項１から７に記載のいずれかに記載のポジ型感光性樹脂と光酸発生剤とを含むことを特徴とするレジスト組成物。
【請求項１０】
式
【化３】
2008037880.tif 000020
で表されることを特徴とする多価チオール。
【発明の詳細な説明】
【技術分野】
【０００１】
本発明は、半導体リソグラフィーにおいて好適に使用されるポジ型感光性樹脂、その製造方法及び当該ポジ型感光性樹脂を含むレジスト組成物に関する。
【背景技術】
【０００２】
半導体製造のために採用されるリソグラフィーにおいては、集積度の増大に伴い、より微細なパターンの形成が求められている。パターンの微細化には露光光源の短波長化が不可欠であり、現在ではＫｒＦエキシマレーザーを光源としたリソグラフィーが主流になりつつあり、ＡｒＦエキシマレーザーを利用したリソグラフィーも実用化されようとしている。更にはＦ２エキシマレーザー、ＥＵＶ、Ｘ線、電子線等を用いた短波長の各種放射線リソグラフィー技術が開発段階にある。
【０００３】
半導体リソグラフィーにおいて使用される感光性樹脂であるフォトレジストとしては、ＩＢＭの伊藤らによって開発された化学増幅ポジ型レジストが現在、必須となっている。この化学増幅ポジ型レジストとは、酸により解離する保護基（酸解離性保護基）が酸触媒脱保護反応を起こすことによってレジストを高感度化させる技術である。
【０００４】
又、これら酸解離性保護基を含有するレジストポリマーの具体例としては、ＫｒＦリソグラフィーでは、ヒドロキシスチレン由来の繰り返し単位と酸解離性アルコキシスチレン由来の繰り返し単位とを含む共重合体、ヒドロキシスチレン由来の繰り返し単位と酸解離性アルキル（メタ）アクリレート由来の繰り返し単位を含む共重合体、ヒドロキシスチレン由来の繰り返し単位の一部をアセタールで保護したポリマー等が知られており、ＡｒＦリソグラフィーでは、ラクトン構造含有（メタ）アクリレート由来の繰り返し単位と酸解離性アルキル（メタ）アクリレート由来の繰り返し単位とを有する共重合体等が知られている。
【０００５】
これらの共重合体は、いずれも高感度化された化学増幅ポジ型レジストであるが、レジストパターンの一層の微細化が求められるなか、これらの保護基だけでは十分なレジスト性能を得ることが困難になってきている。
【０００６】
そこで、酸解離性保護基を有する繰り返し単位を含む共重合体に、酸により解離する架橋部位をその側鎖に導入したフォトレジストも検討されている（例えば特許文献１〜３等参照）。
【０００７】
これは、酸触媒により架橋結合が切断されることによって、露光領域と未露光領域の間の溶解コントラストが向上するものであるが、該フォトレジストとしてのポリマーの重合は、ジアクリレートなどの２官能性単量体を使用し、高分子鎖の側鎖での架橋反応を伴うが故に、生成するポリマーの分子量分布が極めて大きいため溶解性が悪く、且つ、超高分子量のポリマーが生成しやすいため、酸で分解した後でもアルカリ現像液に溶解しにくい難溶解性の高分子量成分が存在し、この溶け残りによって、微細なパターン形成時に欠陥が生じるという問題があった。
【０００８】
又、酸に不安定なアセタール骨格を有する架橋部位を高分子側鎖に有する架橋重合体をレジストポリマーとして使用する例（特許文献１）では、酸に対して非常に高感度であるがために保存安定性が悪いという傾向があると共に、前述したような溶解性の悪化、溶け残りが存在する傾向があった。
【０００９】
【特許文献１】特開２００１−９８０３４号公報
【特許文献２】特開２０００−２１４５８７号公報
【特許文献３】特開２００１−１０６７３７号公報
【発明の開示】
【発明が解決しようとする課題】
【００１０】
本発明は前述した技術的背景に鑑みてなされたものであり、その目的は、半導体製造の微細なパターン形成に用いられ、従来品を上回る高感度なポジ型感光性樹脂、その製造方法及び当該ポジ型感光性樹脂を含むレジスト組成物を提供することにある。
【課題を解決するための手段】
【００１１】
上記課題を解決するためになされた請求項１に記載の発明は、エチレン性二重結合を有する２種以上の重合性化合物を重合させることにより得られる共重合体であって、酸によって切断される結合を含む３価以上の多価チオールの存在下に重合して得られ、該多価チオールに由来すると共に、酸によって切断される結合を含む構造を有してなることを特徴とするポジ型感光性樹脂である。
【００１２】
請求項２に記載の発明は、多価チオールに由来すると共に、酸によって切断される結合を含む構造が、少なくともアセタール構造を含む３価以上の多価チオールに由来する構造である請求項１に記載のポジ型感光性樹脂である。
【００１３】
請求項３に記載の発明は、アセタール構造を有する３価以上の多価チオールに由来する構造が、一般式（１）
【化４】
2008037880.tif 000002
（式中、Ｒ１は 単結合、又は、炭素数１〜１６の直鎖又は分岐の炭化水素、脂環式炭化水素又は置換基を有していてもよい芳香族炭化水素を示し、その構造中に１以上の置換基、或いは、硫黄、窒素、酸素、珪素、ハロゲン原子等の原子を含んでいてもよく、
Ｒ２は互いに独立に、同一又は異なってもよく、炭素数１〜１６の直鎖又は分岐の炭化水素、脂環式炭化水素又は置換基を有していても良い芳香族炭化水素を示し、その構造中に１以上の置換基、或いは、硫黄、窒素、酸素、珪素、ハロゲン原子等の原子を含んでいてもよく、
Ｚは互いに独立に、同一又は異なってもよく、酸素原子又は硫黄原子を示す。）
で表されるものである請求項２に記載のポジ型感光性樹脂である。
【００１４】
請求項４に記載の発明は、少なくともフェノール性水酸基を有する繰り返し単位を含む共重合体である請求項１〜３のいずれかに記載のポジ型感光性樹脂である。
【００１５】
請求項５に記載の発明は、少なくともフェノール性水酸基がアセタール化された繰り返し単位を含む共重合体である請求項１〜４のいずれかに記載のポジ型感光性樹脂である。
【００１６】
請求項６に記載の発明は、少なくとも脂環式骨格を有する（メタ）アクリレート誘導体に由来する繰り返し単位を含む共重合体である請求項１〜３のいずれかに記載のポジ型感光性樹脂である。
【００１７】
請求項７に記載の発明は、少なくともラクトン骨格を有する（メタ）アクリレート誘導体に由来する繰り返し単位を含む共重合体である請求項１〜３のいずれかに記載のポジ型感光性樹脂である。
【００１８】
請求項８に記載の発明は、エチレン性二重結合を有する２種以上の重合性化合物を、一般式（２）
【化５】
2008037880.tif 000003
（式中、Ｒ１は 単結合、又は、炭素数１〜１６の直鎖又は分岐の炭化水素、脂環式炭化水素又は置換基を有していてもよい芳香族炭化水素を示し、その構造中に１以上の置換基、或いは、硫黄、窒素、酸素、珪素、ハロゲン原子等の原子を含んでいてもよく、
Ｒ２は互いに独立に、同一又は異なってもよく、炭素数１〜１６の直鎖又は分岐の炭化水素、脂環式炭化水素又は置換基を有していても良い芳香族炭化水素を示し、その構造中に１以上の置換基、或いは、硫黄、窒素、酸素、珪素、ハロゲン原子等の原子を含んでいてもよく、
Ｚは互いに独立に、同一又は異なってもよく、酸素原子又は硫黄原子を示す。）
で表される多価チオールの存在下で重合させることを特徴とするポジ型感光性樹脂の製造方法である。
【００１９】
請求項９に記載の発明は、少なくとも、請求項１から７に記載のいずれかに記載のポジ型感光性樹脂と光酸発生剤とを含むことを特徴とするレジスト組成物である。
【００２０】
請求項１０に記載の発明は、式
【化６】
2008037880.tif 000004
で表されることを特徴とする多価チオールである。
【発明の効果】
【００２１】
ポジ型感光性樹脂の主鎖に酸解離性の構造を導入する試みは少なく、主鎖に酸解離性の構造を導入することにより、超高分子量成分の生成がなく、分子量分布が狭いポジ型感光性樹脂を得ることができる。又、このポジ型感光性樹脂を半導体リソグラフィーで使用することにより、不溶解成分に起因するディフェクトが少なくなり、大幅に感度を向上させることができる。    
【発明を実施するための最良の形態】
【００２２】
本発明のポジ型感光性樹脂は、エチレン性二重結合を有する２種以上の重合性化合物を重合させることにより得られる共重合体であって、酸によって切断される結合を含む３価以上の多価チオールの存在下に重合して得られ、該多価チオールに由来すると共に、酸によって切断される結合を含む構造を有してなることを特徴としている。
【００２３】
上記多価チオールに由来すると共に、酸によって切断される結合を含む構造としては、少なくともアセタール構造を含む３価以上の多価チオールに由来する構造を例示することができ、更に具体的には、一般式（１）
【化７】
2008037880.tif 000005
で表される構造を例示することができる。
【００２４】
上記式（１）中、Ｒ１は 単結合、又は、炭素数１〜１６の直鎖又は分岐の炭化水素、脂環式炭化水素又は置換基を有していてもよい芳香族炭化水素を示し、その構造中に１以上の置換基、或いは、硫黄、窒素、酸素、珪素、ハロゲン原子等の原子を含んでいてもよく、単結合以外の具体例としては、以下に示すような構造が挙げられるが、これらに限定されることはない。
【化８】
2008037880.tif 000006
【００２５】
上記式（１）中、Ｒ２は互いに独立に、同一又は異なってもよく、炭素数１〜１６の直鎖又は分岐の炭化水素、脂環式炭化水素又は置換基を有していてもよい芳香族炭化水素を示し、その構造中に１以上の置換基、或いは、硫黄、窒素、酸素、珪素、ハロゲン原子等の原子を含んでいてもよく、具体例としては以下に示すような構造が挙げられるが、これらに限定されることはない。
【化９】
2008037880.tif 000007
【００２６】
又、上記式（１）中、Ｚは互いに独立に、同一又は異なってもよく、酸素原子又は硫黄原子を示している。
【００２７】
一方、本発明のポジ型感光性樹脂を製造する際に用いられる原料モノマーとしては、エチレン性二重結合を有する重合性化合物（モノマー）であれば特に限定されないが、少なくとも酸によって解離してアルカリ現像液に対する溶解度が増大する構造を有する繰り返し単位（Ａ）と、基板に対する密着性を高めるための極性基を有する繰り返し単位（Ｂ）とを必須成分とし、必要に応じ、レジスト溶剤やアルカリ現像液への溶解性を調節するための非極性の構造を有する繰り返し単位（Ｃ）を含んで構成される。
【００２８】
酸によって解離してアルカリ現像液に対する溶解度が増大する構造を有する繰り返し単位（Ａ）は、従来よりレジストとして一般的に用いられている構造を意味し、酸によって解離してアルカリ現像液に対する溶解度が増大する構造を有するモノマーを重合させるか、アルカリ可溶性の構造を有するモノマーを重合させた後、アルカリ可溶性基を、酸解離性保護基で保護することにより得ることができる。
【００２９】
酸によって解離してアルカリ現像液に対する溶解度が増大する構造を有するモノマーとしては、アルカリ可溶性基を酸解離性保護基で保護した化合物を挙げることができ、例えば酸解離性保護基で保護されたフェノール性水酸基、カルボキシル基やヒドロキシフルオロアルキル基を有する化合物等を挙げることができる。
【００３０】
従って、このアルカリ可溶性基を含有する重合性化合物としては、具体的には例えば、ｐ−ヒドロキシスチレン、ｍ−ヒドロキシスチレン、ｐ−ヒドロキシ−α−メチルスチレン等のヒドロキシスチレン類；アクリル酸、メタクリル酸、トリフルオロメチルアクリル酸、５−ネルボルネン−２−カルボン酸、２−トリフルオロメチル−５−ノルボルネン−２−カルボン酸、カルボキシテトラシクロ[４．４．０．１2,5．１7,10]ドデシルメタクリレート等のエチレン性二重結合を有するカルボン酸類；ｐ−（２−ヒドロキシ−１，１，１，３，３，３−ヘキサフルオロ−２−プロピル）スチレン、２−（４−（２−ヒドロキシ−１，１，１，３，３，３−ヘキサフルオロ−２−プロピル）シクロヘキシル）−１，１，１，３，３，３−ヘキサフルオロプロピルアクリレート、２−（４−（２−ヒドロキシ１，１，１，３，３，３−ヘキサフルオロ−２−プロピル）シクロヘキシル）−１，１，１，３，３，３−ヘキサフルオロプロピルトリフルオロメチルアクリレート、５−（２−ヒドロキシ−１，１，１，３，３，３−ヘキサフルオロ−２−プロピル）メチル−２−ノルボルネンなどのヒドロキシフルオロアルキル基を有する重合性化合物などを挙げることができる。
【００３１】
酸解離性保護基としては、ｔ−ブチル基、ｔ−アミル基、１−メチル−１−シクロペンチル基、１−エチル−１−シクロペンチル基、１−メチル−１−シクロヘキシル基、１−エチル−１−シクロヘキシル基、２−メチル−２−アダマンチル基、２−エチル−２−アダマンチル基、２−プロピル−２−アダマンチル基、２−（１−アダマンチル）−２−プロピル基、８−メチル−８−トリシクロ[５．２．１．０2,6]デカニル基、８−エチル−８−トリシクロ[５．２．１．０2,6]デカニル基、８−メチル−８−テトラシクロ[４．４．０．１2,5．１7,10]ドデカニル基、８−エチル−８−テトラシクロ[４．４．０．１2,5．１7,10]ドデカニル基等の飽和炭化水素基；１−メトキシエチル基、２−エトキシエチル基、１−iso−プロポキシエチル基、１−ｎ−ブトキシエチル基、１−ｔ−ブトキシエチル基、１−シクロペンチルオキシエチル基、１−シクロヘキシルオキシエチル基、１−トリシクロ[５．２．１．０2,6]デカニルオキシエチル基、１−メトキシメチル基、２−エトキシメチル基、１−iso−プロポキシメチル基、１−ｎ−ブトキシメチル基、１−ｔ−ブトキシメチル基、１−シクロペンチルオキシメチル基、１−シクロヘキシルオキシメチル基、１−トリシクロ[５．２．１．０2,6]デカニルオキシメチル基、ｔ−ブトキシカルボニル基等の含酸素炭化水素基等を挙げることができる。
【００３２】
アルカリ可溶性の構造を有するモノマーを重合させた後、アルカリ可溶性基を酸解離性保護基で保護する場合は、前記のアルカリ可溶性基を有する化合物をそのまま重合反応に用い、その後、酸触媒のもとでビニルエーテルやハロゲン化アルキルエーテルなどの化合物と反応させることにより、酸解離性保護基を導入することができる。反応に用いる酸触媒として例えば、ｐ−トルエンスルホン酸、トリフルオロ酢酸、強酸性イオン交換樹脂等を挙げることができる。
【００３３】
一方、基板に対する密着性を高めるための極性基を有する繰り返し単位（Ｂ）を与えるモノマーとしては、例えば、極性基としてフェノール性水酸基、カルボキシル基やヒドロキシアルキル基を有する化合物などを挙げることができ、具体的には例えばアルカリ可溶性基を含有する重合性化合物として前記説明したヒドロキシスチレン類やエチレン性二重結合を有するカルボン酸類、ヒドロキシフルオロアルキル基を有する重合性化合物、及び、これらに更に極性基が置換したモノマーのほか、ノルボルネン環、テトラシクロドデセン環等の脂環構造に極性基が結合したモノマー等を挙げることができる。
【００３４】
繰り返し単位（Ｂ）に導入される上記極性基としては、ラクトン構造を含むものが特に好ましく、例えば、γ−ブチロラクトン、γ−バレロラクトン、δ−バレロラクトン、１，３−シクロヘキサンカルボラクトン、２，６−ノルボルナンカルボラクトン、４−オキサトリシクロ[５．２．１．０2,6]デカン−３−オン、メバロン酸δ−ラクトン等のラクトン構造を含む置換基を挙げることができる。又、ラクトン構造以外の極性基としては、ヒドロキシメチル基、ヒドロキシエチル基、ヒドロキシプロピル基、３−ヒドロキシ−1−アダマンチル基等のヒドロキシアルキル基等を挙げることができる。
【００３５】
更に、必要に応じ含有される、レジスト溶剤やアルカリ現像液への溶解性を調節するための非極性の置換基を有する繰り返し単位（Ｃ）を与えるモノマーとしては、例えば、極性基を含まない置換又は非置換のアルキル基或いはアリール基、非極性の非酸解離性保護基で保護された極性基を有する化合物等を挙げることができ、具体的には、例えば、スチレン、α−メチルスチレン、ｐ−メチルスチレン等のスチレン類；アクリル酸、メタクリル酸、トリフルオロメチルアクリル酸、ノルボルネンカルボン酸、２−トリフルオロメチルノルボルネンカルボン酸、カルボキシテトラシクロ[４．４．０．１2,5．１7,10]ドデシルメタクリレート等のエチレン性二重結合を有するカルボン酸に酸安定な非極性基が置換したエステル化合物；ノルボルネン、テトラシクロドデセン等のエチレン性二重結合を有する脂環式炭化水素化合物等を挙げることができる。又、前記カルボン酸にエステル置換する酸安定な非極性置換基の例としては、メチル基、エチル基、シクロペンチル基、シクロヘキシル基、イソボルニル基、トリシクロ[５．２．１．０2,6]デカニル基、２−アダマンチル基、テトラシクロ[４．４．０．１2,5．１7,10]ドデシル基等を挙げることができる。
【００３６】
これらのモノマーは、繰り返し単位（Ａ）、（Ｂ）及び（Ｃ）のそれぞれについて1種類若しくは２種類以上を混合して用いることができ、得られる本発明のポジ型感光性樹脂中の各繰り返し単位の組成比は、レジストとしての基本性能を損なわない範囲で選択することができる。即ち、一般に、繰り返し単位（Ａ）は１０〜７０モル％であることが好ましく、１０〜６０モル％であることがより好ましい。又、繰り返し単位（B）の組成比は、３０〜９０モル％であることが好ましく、４０〜９０モル％であることがより好ましいが、同一の極性基を有するモノマー単位については、７０モル％以下とすることが好ましい。更に、繰り返し単位（Ｃ）の組成比は、０〜５０モル％であることが好ましく、より好ましくは０〜４０モル％の範囲で選択することが望ましい。
【００３７】
本発明のポジ型感光性樹脂では、高分子主鎖に含まれる、例えば一般式（１）で表される３価以上の多価チオールに由来する構造の含有量が少なすぎるとレジスト感度の向上効果が不十分となるので、当該構造の含有量は、樹脂中に含まれるモノマー単位の総数に対して０．１モル％以上とすることが好ましく、０．５モル％以上とすることがより好ましい。
【００３８】
上記多価チオールに由来する構造の含有量を上記範囲にするためには、重合の際に、例えば後述する多価チオールの使用量を、原料モノマー１００モルに対して０．１モル以上とすることが好ましく、０．５モル以上とすることがより好ましい。尚、該多価チオールの使用量が多いほど、樹脂中の前記構造の含有量は多くなるが、一方で、得られる共重合体の分子量は小さくなるので、所望の平均分子量が得られる範囲で選択する。
【００３９】
本発明のポジ型感光性樹脂の重量平均分子量は、高すぎると塗膜形成時に使用される溶剤や、アルカリ現像液への溶解性が低くなり、一方、低すぎると塗膜性能が悪くなることから、１０００〜２０００００の範囲が好ましく、３０００〜３００００の範囲がより好ましい。
【００４０】
次に本発明のポジ型感光性樹脂の製造方法について説明する。本発明のポジ型感光性樹脂は、エチレン性二重結合を有する２種以上の重合性化合物を、下記一般式（２）で表される多価チオールの存在下で重合させることにより得られ、より具体的には、下記一般式（２）で表される多価チオールを、ラジカル重合における連鎖移動剤、又は、レドックス重合における重合開始剤として使用して製造することができる。
【化１０】
2008037880.tif 000008
尚、式（２）中のＲ１、Ｒ２及びＺの定義は、前記式（１）におけるそれらと同一であるので省略する。
【００４１】
上記式（２）で表される多価チオールの具体例を以下に示すが、本発明で使用する多価チオールがこれに限定されることはない。尚、以下に示す多価チオールは新規化合物である。
【化１１】
2008037880.tif 000009
【００４２】
上記多価チオールを連鎖移動剤として使用し、本発明のポジ型感光性樹脂をラジカル重合によって製造する際に用いる重合開始剤としては、一般にラジカル発生剤として用いられるものであれば特に限定されないが、例えば２，２’−アゾビスイソブチロニトリル、２，２’−アゾビス（２−メチルブチロニトリル）、２，２’−アゾビスイソ酪酸ジメチル、１，１’−アゾビス（シクロヘキサン−１−カルボニトリル）、４，４’−アゾビス（４−シアノ吉草酸）等のアゾ化合物や、デカノイルパーオキサイド、ラウロイルパーオキサイド、ベンゾイルパーオキサイド、ビス（３，５，５−トリメチルヘキサノイル）パーオキサイド、コハク酸パーオキサイド、ｔ−ブチルパーオキシ−２−エチルヘキサノエート等の有機過酸化物を単独若しくは混合して用いることができる。
【００４３】
重合開始剤の使用量は、重合反応に用いる原料モノマーや、多価チオールの種類、量及び重合温度や重合溶媒の重合条件により異なるので一概に規定することはできないが、一般に、多価チオール１モルに対して０．０１〜１０モル、好ましくは０．１〜５モルの範囲から選択される。
【００４４】
一方、上記多価チオールを重合開始剤として使用し、本発明のポジ型感光性樹脂をレドックス重合によって製造する際に用いる重合促進剤としては、例えば、バナジウム、クロム、マンガン、鉄、コバルト、ニッケル等の金属塩又は金属錯体を単独若しくは混合して用いることができ、特に、イオン化ポテンシャルギャップが大きいバナジウムの金属塩又は金属錯体が好ましい。バナジウムの金属塩又は金属錯体としては、例えば、ナフテン酸バナジウム、ステアリン酸バナジル、Ｖ（ａｃａｃ）3 、ＶＯ（ａｃａｃ）2 等が挙げられる。
【００４５】
重合促進剤の使用量は、重合反応に用いる原料モノマーや、多価チオールの種類、量及び重合温度や重合溶媒等の重合条件により異なるので一概に規定することはできないが、一般に、多価チオール１モルに対して０．０００１〜１モル、好ましくは０．００１〜０．１モルの範囲から選択される。
【００４６】
本発明のポジ型感光性樹脂を製造する際の重合方法としては溶液重合が好ましく、原料モノマー等を重合溶媒に溶解した状態で重合させることが好ましい。この溶液重合は、例えば、全てのモノマー、開始剤、連鎖移動剤等を重合溶媒に溶解して重合温度に加熱するいわゆる一括重合法や、モノマー、開始剤、連鎖移動剤等の一部若しくは全てを重合温度に加熱した重合系内に滴下するいわゆる滴下重合法などにより実施することができる。
【００４７】
重合反応に用いる溶媒としては、原料モノマー、得られた感光性樹脂、重合開始剤及び連鎖移動剤等を安定して溶解しうる溶媒であれば特に制限されない。重合溶媒の具体な例としては、アセトン、メチルエチルケトン、メチルアミルケトン等のケトン類；テトラヒドロフラン、ジオキサン、グライム、プロピレングリコールモノメチルエーテル等のエーテル類；酢酸エチル、乳酸エチル等のエステル類；プロピレングリコールメチルエーテルアセテート等のエーテルエステル類、γ−ブチロラクトン等のラクトン類等を挙げることができ、これらを単独又は混合して用いることができる。
【００４８】
重合溶媒の使用量には特に制限はないが、通常、モノマー１重量部に対して０．５〜２０重量部、好ましくは１〜１０重量部であって、溶媒の使用量があまりに少なすぎるとモノマー又は感光性樹脂が析出する場合があり、多すぎると重合反応の速度が不十分となる場合がある。又、重合の反応条件は特に制限されないが、一般に反応温度は６０℃〜１００℃程度、反応時間は１時間〜２０時間程度が好ましい。
【００４９】
上記重合反応により得られた本発明のポジ型感光性樹脂は、重合反応液を貧溶媒単独、若しくは貧溶媒と良溶媒の混合溶媒に滴下して析出させ、更に必要に応じて洗浄することにより、未反応モノマー、オリゴマー、重合開始剤、連鎖移動剤及びこれらの反応残渣物等の不要物を除去し、精製することができる。貧溶媒としては、得られた感光性樹脂が溶解しない溶媒であれば特に制限されないが、例えば、水やメタノール、イソプロパノール等のアルコール類、ヘキサン、ヘプタン等の飽和炭化水素類等を単独もしくは混合して用いることができる。又、良溶媒としては、モノマー、オリゴマー、重合開始剤、連鎖移動剤及びこれらの反応残渣物が溶解する溶媒であれば特に制限されないが、製造工程の管理上、重合溶媒と同じものが好ましい。
【００５０】
又、精製後の感光性樹脂には精製時に用いた溶媒が含まれているため、減圧乾燥したのちレジスト用の溶媒に溶解するか、若しくはそのままレジスト用の溶媒ないし重合溶媒等の良溶媒に一旦溶解した後、必要に応じてレジスト用の溶媒を供給しながら、その他の溶媒を減圧下で留去するなどしてレジスト用の溶液とすることができる。
【００５１】
上記レジスト用の溶媒としては、感光性樹脂を溶解するものであれば特に制限されないが、通常、沸点、半導体基板やその他の塗布膜への影響、リソグラフィーに用いられる放射線の吸収を勘案して選択される。レジスト用に一般的に用いられる溶媒の例としては、プロピレングリコールメチルエーテルアセテート、乳酸エチル、メチルアミルケトン、γ−ブチロラクトン、シクロヘキサノン等の溶媒が挙げられる。溶媒の使用量は特に制限されないが、通常、感光性樹脂１重量部に対して１重量部〜２０重量部の範囲である。
【００５２】
本発明のポジ型感光性樹脂をレジストとして用いる場合は、上記溶液に、光酸発生剤、及び、放射線に暴露されない部分への酸の拡散を防止するための含窒素化合物等の酸拡散制御剤を添加して、レジスト組成物に仕上げることができる。光酸発生剤としては、オニウム塩化合物、スルホン化合物、スルホン酸エステル化合物、スルホンイミド化合物、ジスルホニルジアゾメタン化合物等、一般的にレジスト用原料として使用されているものを用いることができる。又、レジスト組成物には、更に必要に応じて、溶解抑止剤、増感剤、染料等レジスト用添加剤として慣用されている化合物を添加することができる。
【００５３】
レジスト組成物中の各成分（レジスト溶媒を除く）の配合比は特に制限されないが、一般に、感光性樹脂濃度１０〜５０質量％、感放射線性酸発生剤０.１〜１０質量％、酸拡散制御剤０.００１〜１０質量％の範囲から選択される。
【００５４】
次に、実施例を挙げて本発明を更に説明するが、本発明はこれら実施例に限定されるものではない。尚、得られた感光性樹脂の平均共重合組成は１３Ｃ−ＮＭＲの測定結果により求めた。又、重量平均分子量Ｍｗ及び分散度Ｍｗ／Ｍｎはゲルパーミエーションクロマトグラフィー（ＧＰＣ）の測定結果より求めた。
【００５５】
酸によって切断される結合を有する３価以上の多価チオール（3-[1,2,2-トリス-(3-メルカプト-プロポキシ)-エトキシ]-プロパン-1-チオール、以下TeM12という）の合成
【化１２】
2008037880.tif 000010
５００ccの三口フラスコに3-(1,2,2-トリス-アリロキシ-エトキシ)-プロペン５０ｇ、2-ブタノン１２５ｇを仕込み、この三口フラスコに冷却管、温度計を取り付け、10分間撹拌を行った後、オイルバスに浸け80℃まで加熱した。加熱した反応液にチオ酢酸９０ｇ、2,2’-アゾビス(イソ酪酸)ジメチル５ｇの混合物を３時間かけて滴下し、80℃を維持して9時間撹拌、熟成を行った。その後、反応液からエバポレーターで2-ブタノン、チオ酢酸を除去すると、反応液は１３５ｇ得られた。この反応液を１Lの三口フラスコに移し、メタノール５００ｇ、２０％水酸化ナトリウム水溶液５６ｇを投入し、１０分間撹拌を行ったのちオイルバスに浸け、油温８０℃で１．５時間反応を行った。反応後、２N塩酸１４３ｇで中和した後、反応液をトルエンで抽出した。その後、抽出液からエバポレーターでトルエンを留去させ、酸によって切断される結合を有する３価以上の多価チオール（TeM12）５０．５ｇ(収率６６％)を得た。
【００５６】
得られた多価チオール（TeM12）について、1H-NMR（ 溶媒：重クロロホルム ）を測定した結果、以下に示す構造式中のプロトンa:4.35ppm、b:3.72ppm、c:1.90ppm、d:2.65ppm、e:6.39ppmにピークが認められ、13C-NMRを測定した結果、以下に示す構造式中の炭素a:102ppm、b:65ppm、c:34ppm、d:21ppm にピークが認められ、得られた多価チオール（TeM12）が上記構造を有するの化合物であることが同定された。1H-NMRのチャートを図１に、13C-NMRのチャートを図２にそれぞれ示す。
【化１３】
2008037880.tif 000011
【００５７】
実施例１
酸によって切断される部位を主鎖に有するポリ（ｐ−ヒドロキシスチレン−ｃｏ−ｐ−スチレン−ｃｏ−ｔ−ブチルアクリレート）の合成
【化１４】
2008037880.tif 000012
１００ccの３ツ口フラスコに、ｐ−エチルフェノールを脱水素して得られる粗ｐ−ヒドロキシスチレン｛ｐ−ヒドロキシスチレン（以下PHSという）２３重量部、ｐ−エチルフェノール４５重量部、メタノール２２重量部、水１０重量部｝１０．３ｇ、スチレン０．５６ｇ、t-ブチルアクリレート（以下TBAという）１．２３ｇ、TeM12 ０．６９ｇ、ジメチル−２，２’−アゾビスイソブチレート（以下MAIBという）０．２５ｇを仕込み、室温で２０分間攪拌して完全に溶解させた。この３ツ口フラスコに冷却管を取り付け、８０℃に加熱したオイルバスに浸けて６時間攪拌した後、室温まで冷却した。得られた重合液を７０ｇのトルエンに投入してポリマー（本発明のポジ型感光性樹脂）を析出させ、上澄み液をデカンテーションした。その後、４．５ｇのアセトンでポリマーを再溶解して、再度７０ｇのトルエンでポリマーを析出させ、上澄み液をデカンテーションした。この操作をもう一度行った後、再度４．５ｇのアセトンでポリマーを再溶解し、１００ｇのヘキサンでポリマーを析出させて上澄み液をデカンテーションした。得られたモチ状の沈殿物を６０℃、１０torrで3日間減圧乾燥させて、淡黄色のポリマー粉体５ｇを得た。得られたポリマー中のジチオール含有量、平均共重合組成、重量平均分子量及び多分散度を表１に示す。
【００５８】
実施例２
酸によって切断される部位を主鎖に有するポリ（γ−ブチロラクトン−２−イルメタクリレート−ｃｏ−メチルアダマンチルメタクリレート）の合成
【化１５】
2008037880.tif 000013
１００ccの３ツ口フラスコにγ−ブチロラクトン−２−イルメタクリレート（以下GBMという）６．０１ｇ、メチルアダマンチルメタクリレート（以下MAMという）８．２８ｇ、メチルエチルケトン１４．２９ｇ、TeM12  １．３４ｇ、MAIB０．１９ｇを投入し、室温で２０分間攪拌して完全に溶解させた。この３ツ口フラスコに冷却管を取り付け、８０℃に加熱したオイルバスに浸けて６時間攪拌した後、室温まで冷却した。得られた重合液を１２０ｇのメタノールに投入してポリマー（本発明のポジ型感光性樹脂）を析出させ、保留粒子1ミクロンのろ紙でろ過した。得られたウェットケーキ状のポリマーを１２０ｇのメタノールに投入し、攪拌洗浄してメタノールを濾別した。これを２回行った後、６０℃、１０torrで３日間乾燥して、１０．５ｇの白色ポリマーを得た。得られたポリマー中のジチオール含有量、平均共重合組成、重量平均分子量及び多分散度を表１に示す。
【００５９】
比較例１
酸によって切断される部位を主鎖に有さないポリ（ｐ−ヒドロキシストレン−ｃｏ−ｐ−スチレン−ｃｏ−ｔ−ブチルアクリレートの合成
【化１６】
2008037880.tif 000014
連鎖移動剤として３，６−ジオキサ−１，８−オクタンジチオール（DOODT）０．２４ｇに変更した以外は実施例１と同様な方法でポリマーを７ｇ合成した。得られたポリマー中のDOODT含有量、平均共重合組成、重量平均分子量及び多分散度を表１に示す。
【００６０】
比較例２
酸によって切断される部位を主鎖に有さないポリ（γ−ブチロラクトン−２−イルメタクリレート−ｃｏ−メチルアダマンチルメタクリレート）の合成
【化１７】
2008037880.tif 000015
連鎖移動剤としてDOODT０．２２ｇに変更した以外は実施例２と同様な方法でポリマーを４ｇ合成した。得られたポリマー中のDOODT含有量、平均共重合組成、重量平均分子量及び多分散度を表１に示す。
【００６１】
【表１】
2008037880.tif 000016
【００６２】
実施例３
レジストの感度評価
下記の組成からなるレジスト組成物を調整した。
実施例１で得たポリマー１ｇ及び光酸発生剤（５−ノルボルネン−２，３−ジカルボキシイミジルトリフルオロメタンスルホネート）０．０１ｇをプロピレングリコールモノメチルエーテルアセテート５．８ｇに溶解し、次いで、０．２μｍのテフロン（登録商標）フィルターを用い濾過することによってレジスト組成物を調整した。次に、予めヘキサメチルジシラザン処理してある直径１００ｍｍのシリコンウェハーに上記レジストをスピンコート塗布し、１３０℃、６０秒間ホットプレート上でベーキングを行い、膜厚０．６μｍの薄膜を形成した。そして、この成膜したウェハーを密着型露光実験機中に静置し、石英板上にクロムでパターンを描いたマスクをレジスト膜上に密着させ、そのマスクを通して２４８nmの紫外線を照射した。その後すぐさま１５０℃、６０秒間ホットプレート上でポストベークし、液温２３℃の０．２６mol／ｌのテトラアンモニウムハイドロキサイド（TMAH）水溶液で３０秒間浸漬法による現像を行い、続けて６０秒間純水でリンス処理を行った。この結果、レジスト膜の露光部分のみが現像液に溶解除去されたポジ型のパターンが得られた。同様にして実施例２、及び、比較例１、２で得た樹脂を用いたレジストについても評価を行った。詳細を表２に示す。
【００６３】
【表２】
2008037880.tif 000017
【００６４】
表２の結果から明らかなように、実施例で得た主鎖が酸によって切断する樹脂を含むレジストは、主鎖が酸によって切断されない樹脂を含むレジストと比較して、レジスト感度が大幅に改善されている。
【図面の簡単な説明】
【００６５】
【図１】酸によって切断される結合を有する３価以上の多価チオールの一例の1H-NMRのチャートである。
【図２】酸によって切断される結合を有する３価以上の多価チオールの一例の13C-NMRのチャートである。
【図１】
2008037880.tif 000022
【図２】
2008037880.tif 000023